【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
青色半導体発光素子と波長変換部材を備えた発光装置であって、
該波長変換部材は、下記一般式（Ｘ）で示され、４５０ｎｍで励起した時の発光波長スペクトルのピーク波長が５３０ｎｍ以上５５０ｎｍ以下である黄緑色蛍光体を含み、
該波長変換部材の発光波長５４０ｎｍでの励起スペクトル強度変化率が、０．２５以下である、発光装置。
（Ｙ，Ｃｅ，Ｔｂ，Ｌｕ）x（Ｇａ，Ｓｃ，Ａｌ）yＯz  ・・・（Ｘ）
（ｘ＝３、４．５≦ｙ≦５．５、１０．８≦ｚ≦１３．４）
但し、波長変換部材の励起スペクトル強度変化率は、４５０ｎｍにおける波長変換部材の励起スペクトル強度を１．０とした際の、４３０ｎｍから４７０ｎｍの範囲における励起スペクトル強度の最大値と最小値との差で表される。
【請求項２】
前記黄緑色蛍光体の励起スペクトル強度変化率が、０．１３以下である、請求項１に記載の発光装置。
但し、黄緑色蛍光体の励起スペクトル強度変化率は、４５０ｎｍにおける黄緑色蛍光体の励起スペクトル強度を１．０とした際の、４３０ｎｍから４６５ｎｍの範囲における励起スペクトル強度の最大値と最小値との差で表される。
【請求項３】
前記青色半導体発光素子の発光波長を４４５ｎｍから４５５ｎｍに連続的に変化させたときに発光装置から放射される光の色度変化Δｕ'ｖ 'が、Δｕ'ｖ '≦０．００５を満たす、請求項１又は２に記載の発光装置。
ただし、Δｕ'ｖ 'は、４４５ｎｍから４５５ｎｍにおける任意の波長ｉｎｍにおける
色度（ｕ'i，ｖ 'i）と、４４５ｎｍから４５５ｎｍにおける色度の平均値（ｕ'ave，ｖ'ave）の距離を表すものとする。
【請求項４】
前記黄緑色蛍光体が下記一般式（１）で示されることを特徴とする、請求項１から３のいずれか１項に記載の発光装置。
ＭaＡbＥcＡｌdＯe  ・・・（１）
（Ｍは、Ｃｅ元素。Ａは、Ｙ、Ｌｕの群から選ばれ、Ｙを９０％以上含む、１又は２以上の元素。Ｅは、Ｇａ、又はＧａ及びＳｃ。ａ＋ｂ＝３、４．５≦ｃ＋ｄ≦５．５、１０．８≦ｅ≦１３．２、０≦ａ≦０．９、０．８≦ｃ≦１．２）
【請求項５】
前記黄緑色蛍光体の励起スペクトルの強度変化が、４４０ｎｍから４６０ｎｍにおいて、４５０ｎｍにおける励起光スペクトル強度の４．０％以下である請求項１から４のいずれか１項に記載の発光装置。
【請求項６】
さらに赤色蛍光体を含むことを特徴とする請求項１から５のいずれか１項に記載の発光装置。
【請求項７】
前記赤色蛍光体の励起スペクトルの強度変化が、４４０ｎｍから４６０ｎｍにおいて、４５０ｎｍにおける励起光スペクトル強度の４．０％以下である請求項６に記載の発光装置。
【請求項８】
前記赤色蛍光体が、発光ピーク波長が６２０〜６４０ｎｍであり、かつ半値幅が２ｎｍ以上１００ｎｍ以下である赤色蛍光体を、赤色蛍光体全量に対する組成重量比で５０％以上含む請求項６又は７に記載の発光装置。
【請求項９】
前記赤色蛍光体が、（Ｓｒ，Ｃａ）ＡｌＳｉＮ3：Ｅｕである請求項６から８のいずれ
か１項に記載の発光装置。
【請求項１０】
発光装置が発する光が、光色の黒体輻射軌跡からの偏差ｄｕｖが−０．０２００〜０．０２００であり、かつ色温度が１８００Ｋ以上７０００Ｋ以下である請求項１から９のいずれか１項に記載の発光装置。
【請求項１１】
青色半導体発光素子と、
黄緑色蛍光体を含む波長変換部材を備えた発光装置であって、
黄緑色蛍光体が、下記一般式（２）で示され、４４０ｎｍから４６０ｎｍの励起波長で励起したときの４５０ｎｍの励起スペクトル強度で規格化した励起強度の最大値と最小値の差が０．０５以下の蛍光体であり、
（Ｙ，Ｃｅ）3（Ｇａ，Ａｌ）fＯg  ・・・（２）
（４．５≦ｆ≦５．５、１０．８≦ｇ≦１３．２）
４４５ｎｍから４５５ｎｍの励起波長で励起したときに波長変換部材から放射される光の平均色度からの色度変化Δｕ’ｖ’が、０．００５以下である
発光装置。
【請求項１２】
下記一般式（Ｘ）で示され、４５０ｎｍで励起した時の発光波長スペクトルのピーク波長が５３０ｎｍ以上５５０ｎｍ以下である黄緑色蛍光体と、
透明材料と、を含む波長変換部材であって、
該波長変換部材の発光波長５４０ｎｍでの励起スペクトル強度変化率が、０．２５以下である、波長変換部材。
（Ｙ，Ｃｅ，Ｔｂ，Ｌｕ）x（Ｇａ，Ｓｃ，Ａｌ）yＯz  ・・・（Ｘ）
（ｘ＝３、４．５≦ｙ≦５．５、１０．８≦ｚ≦１３．４）
但し、波長変換部材の励起スペクトル強度変化率は、４５０ｎｍにおける波長変換部材の励起スペクトル強度を１．０とした際の、４３０ｎｍから４７０ｎｍの範囲における励起スペクトル強度の最大値と最小値との差で表される。
【請求項１３】
前記黄緑色蛍光体の励起スペクトル強度変化率が、０．１３以下である、
請求項１２に記載の波長変換部材。
但し、前記黄緑色蛍光体の励起スペクトル強度変化率は、４５０ｎｍにおける黄緑色蛍光体の励起スペクトル強度を１．０とした際の、４３０ｎｍから４６５ｎｍの範囲における励起スペクトル強度の最大値と最小値との差で表される。
【請求項１４】
励起波長を４４５ｎｍから４５５ｎｍに連続的に変化させたときに波長変換部材から放射される光の色度変化Δｕ'ｖ 'が、Δｕ'ｖ '≦０．００５を満たす、請求項１２又は１３に記載の波長変換部材。
ただし、Δｕ'ｖ 'は、４４５ｎｍから４５５ｎｍにおける任意の波長ｉｎｍにおける
色度（ｕ'i，ｖ 'i）と、４４５ｎｍから４５５ｎｍにおける色度の平均値（ｕ'ave，ｖ'ave）の距離を表すものとする。
【請求項１５】
前記黄緑蛍光体が下記一般式（１）で示されることを特徴とする、請求項１２から１４のいずれか１項に記載の波長変換部材。
ＭaＡbＥcＡｌdＯe  ・・・（１）
（Ｍは、Ｃｅ元素。Ａは、Ｙ、Ｌｕの群から選ばれ、Ｙを９０％以上含む、１又は２以上の元素。Ｅは、Ｇａ、又はＧａ及びＳｃ。ａ＋ｂ＝３、４．５≦ｃ＋ｄ≦５．５、１０．８≦ｅ≦１３．２、０≦ａ≦０．９、０．８≦ｃ≦１．２）
【請求項１６】
下記一般式（Ｘ）で示され、４５０ｎｍで励起した時の発光波長スペクトルのピーク波長が５３０ｎｍ以上５５０ｎｍ以下である黄緑色蛍光体と、
透明材料と、を含む蛍光体組成物であって、
該蛍光体組成物を成形して波長変換部材とした際、該波長変換部材の発光波長５４０ｎｍでの励起スペクトル強度変化率が、０．２５以下である、蛍光体組成物。
（Ｙ，Ｃｅ，Ｔｂ，Ｌｕ）x（Ｇａ，Ｓｃ，Ａｌ）yＯz  ・・・（Ｘ）
（ｘ＝３、４．５≦ｙ≦５．５、１０．８≦ｚ≦１３．４）
但し、波長変換部材の励起スペクトル強度変化率は、４５０ｎｍにおける波長変換部材の励起スペクトル強度を１．０とした際の、４３０ｎｍから４７０ｎｍの範囲における励起スペクトル強度の最大値と最小値との差で表される。
【請求項１７】
前記黄緑蛍光体が下記一般式（１）で示されることを特徴とする、請求項１６に記載の蛍光体組成物。
ＭaＡbＥcＡｌdＯe  ・・・（１）
（Ｍは、Ｃｅ元素。Ａは、Ｙ、Ｌｕの群から選ばれ、Ｙを９０％以上含む、１又は２以上の元素。Ｅは、Ｇａ、又はＧａ及びＳｃ。ａ＋ｂ＝３、４．５≦ｃ＋ｄ≦５．５、１０．８≦ｅ≦１３．２、０≦ａ≦０．９、０．８≦ｃ≦１．２）
【請求項１８】
請求項１から１１のいずれか１項に記載の発光装置を含む一般照明装置。
【請求項１９】
請求項１から９及び１１のいずれか１項に記載の発光装置を含むバックライト。